(57)【要約】      （修正有）【課題】電気二重層キャパシタの外装体の膨張とガスの発生を検出する技術を提供する。【解決手段】ラミネートフィルム２０を外装体とし、複数のセルを有する積層型電気二重層キャパシタ１０の集電極１２、１６に導電性塗料を塗布して対向する一対の電極１３を形成するにあたり、導電性塗料の導電性フィラーとして集電極の表面粗さよりも微細な粒子径であるカーボンブラックを使用し、さらに集電極に塗布した導電性塗料の乾燥後の塗膜の厚さが集電極の表面粗さと同等もしくは薄くなるように形成する。電気二重層キャパシタの内部抵抗を測定することにより外装用ラミネートフィルムの膨張とガスの発生を電気的に検出する。【選択図】図１
2014086615.tif 000002
【特許請求の範囲】
【請求項１】
対向する一対の分極性電極と、それを電気的に分離するセパレータと、金属電極に導電性塗料を塗布した集電極と、有機系電解液とからなる複数のセルを有し、該複数のセルにラミネートフィルムを外装体として使用した積層型電気二重層キャパシタであって、前記導電性塗料の導電性フィラーとして、前記金属電極の表面粗さよりも微細な粒子径であるカーボンブラックを使用し、前記金属電極に塗布した前記導電性塗料の乾燥後の塗膜の厚さが、前記金属電極の表面粗さと同等もしくは、前記金属電極の表面粗さよりも薄いことを特徴とする積層型電気二重層キャパシタ。
【請求項２】
前記金属電極がアルミニウム板もしくはアルミニウム箔からなる集電極であることを特徴とする請求項１に記載の積層型電気二重層キャパシタ。
【請求項３】
前記金属電極に塗布した前記導電性塗料の乾燥後の塗布膜の厚さが１〜３μｍであることを特徴とする請求項１又は２に記載の積層型電気二重層キャパシタ。
【請求項４】
前記積層型電気二重層キャパシタの内部抵抗値が、前記積層型電気二重層キャパシタ内部で発生するガスにより、前記ラミネートフィルムの体積膨張と同期して、急激に上昇することを特徴とする請求項１，２又は３に記載の積層型電気二重層キャパシタ。
【請求項５】
対向する一対の分極性電極と、それを電気的に分離するセパレータと、金属電極に導電性塗料を塗布した集電極と、有機系電解液とからなる複数のセルを有し、該複数のセルにラミネートフィルムを外装体として使用した積層型電気二重層キャパシタを製造する方法であって、前記導電性塗料の導電性フィラーとして、前記金属電極の表面粗さよりも微細な粒子径であるカーボンブラックを使用し、前記金属電極に塗布した前記導電性塗料の乾燥後の塗膜の厚さが、前記金属電極の表面粗さと同等もしくは、前記金属電極の表面粗さよりも薄くなるように塗布することを特徴とする積層型電気二重層キャパシタの製造方法。
【発明の詳細な説明】
【技術分野】
【０００１】
本発明は、積層型電気二重層キャパシタおよびその製造方法に関する。詳しくは、電気二重層キャパシタ内のガスの発生による、キャパシタの外装体の体積膨張を、キャパシタの電気特性から検出可能となる電気二重層キャパシタおよびその製造方法に関する。
【背景技術】
【０００２】
電気二重層キャパシタは、鉛電池、ニッケル水素電池、リチウム電池などの二次電池と比較して、高出力時において安定した特性を有し、繰り返し使用しても劣化が少ない等の特長を有する。
電気二重層キャパシタは、主に活性炭等の炭素を使用した対向する一対の分極性電極である活性炭電極と、それを電気的に分離するセパレータ、集電極としてアルミ箔に導電性塗料を塗布したアルミ集電極、および容量発現を行う有機系電解液とからなる単セルを有し、セル間の電気的絶縁の確保と液漏れを防ぐためのパッキンなどの封止構造材料、電気を外に取り出すためのアルミ板からなる集電極とリード線から構成される。
【０００３】
電気二重層キャパシタは、単セル当たりの電圧が２．３Ｖ〜２．７Ｖとなる範囲で使用されるが、電気二重層キャパシタを、単体で高電圧を得るために、いくつかの単セルを複数個積層した積層体として構成し、バイポーラ型電極で直列接続したキャパシタユニットとし、この積層型キャパシタユニットをバイポーラ型電気二重層キャパシタと称する。
図１は、積層型キャパシタユニット（バイポーラ型電気二重層キャパシタ）の断面図を示したもので、図２は、積層型キャパシタユニット（バイポーラ型電気二重層キャパシタ）の電極構成の一例を示した図である。
【０００４】
図１および図２に示すように、積層型キャパシタユニット１０は、エンドプレート１１と、導電性塗料１７を片面にのみ塗布したアルミ板からなる集電極板１２と、分極性電極である活性炭電極１３と、セパレータ１５と、パッキン１４と、前記導電性塗料１７を両面（図には片面のみ図示）に塗布したアルミ箔基材１６とにより構成されている。
ここで、パッキン１４は、集電極板１２とアルミ箔基材１６とを絶縁し、集電極板１２とアルミ箔基材１６との間にセパレータ１５とセパレータ１５を介して対向する一対の活性炭電極１３とを挟み込み、密封する機能を有している。このため、パッキン１４は枠状の形状を有している。
【０００５】
また、アルミ箔基材１６は集電極板１２と共に集電板としての役割を有する。
また、セパレータ１５とセパレータ１５を介して対向する一対の活性炭電極１３と、これを更に両側から挟む前記集電板、すなわち集電極板１２又はアルミ箔基材１６とからなるユニットをセルと呼ぶ。
このセルは、所望の電圧に合わせて１つ又は複数個積層される。図２では２つのセルが積層されたキャパシタを示している。
【０００６】
図１は、図２に示すように積層された各部材を締付け皿ネジ１８及び絶縁スリーブ１９で締め付けてできた積層型キャパシタユニット（バイポーラ型電気二重層キャパシタ）の断面図である。
図１には３つのセルからなるタイプのキャパシタを示した。なお、図１では導電性塗料１７を図示省略してある。各セルには有機系電解液が封入されている。
【０００７】
ここで、パッキン１４は図１と図２に示すように各セルを密封し、前記電解液の漏洩を防止するとともに、外部から水分が侵入しないようにしている。
図示省略した導電性塗料１７は、活性炭電極１３と集電極板１２との間および、活性炭電極１３とアルミ箔基材１６との間に存在し、活性炭電極１３上に発生した電気エネルギーを集電極板１２及びアルミ箔基材１６に集電する際の効率を向上させる役割をする。
【０００８】
すなわち、導電性塗料１７を集電極板１２およびアルミ箔基材１６に塗布することで、活性炭電極１３と集電極板１２及びアルミ箔基材１６との間の接触抵抗を大幅に低減することができる。
また、この積層型キャパシタユニットは、周囲からの水分侵入を遮断・防止する目的で、ラミネートフィルム２０で覆われている。つまり、積層型キャパシタユニットの外装体としてラミネートフィルム２０を使用している。
【先行技術文献】
【特許文献】
【０００９】
【特許文献１】特許３９２１９５７号
【特許文献２】特開２００１−２１７１６６
【発明の概要】
【発明が解決しようとする課題】
【００１０】
バイポーラ型電気二重層キャパシタは、長期間、充電状態で保持したり、充放電の繰り返しにより分極性電極の劣化や電解液中の不純物の分解等によって、電解液の分解生成物である二酸化炭素や一酸化炭素などのガスを発生する。
発生したガスによって分極性電極と集電極との間の接触状態が悪くなり、電気二重層キャパシタの内部抵抗が上昇してしまったり、単セルを直列接続した積層型キャパシタユニットと外装体であるラミネートフィルムの間にガスが溜まり、外装体内部の圧力が上昇して外装体が膨張し、最終的には外装体であるラミネートフィルムが破裂するという問題点があった。
【００１１】
特に、外装体であるラミネートフィルムの破裂は、バイポーラ型電気二重層キャパシタが設置されている周囲にも悪影響を与える可能性があるので、外装体であるラミネートフィルムの破裂が起きる前に、ガスの発生や外装体の膨張を検出し、外装体であるラミネートフィルムの破裂を防止することが重要となる。
この外装体の膨張と破裂という問題点に対しては、特許文献１に、ガス抜き穴を設けた構造により、キャパシタ内部の圧力を自動放圧させることによってキャパシタ内部の圧力を均一化する技術が開示されている。
【００１２】
しかし、この方法では、ガス抜き穴からの繰り返しの放圧時の外気の逆流や、ガス抜き弁の劣化によって、外気中の水分が電気二重層キャパシタ内に侵入する危険性がある。
このように水分を伴った外気が電気二重層キャパシタ内に侵入すると、キャパシタに長時間の電圧印加により、電解液と微量な水分等の分解によりフッ酸が発生し、このフッ酸の影響で次第にアルミ箔基材１６の表面から導電性塗料１７が脱落し接触抵抗の上昇を引き起こす。
【００１３】
特に高温、高電圧印加の条件下では、水分等の分解反応が促進され接触抵抗の上昇が大きくなる問題があった。
また、他の先行技術としては、特許文献２に、電気二重層キャパシタ内部に圧力センサを挿入して外装体内に収納された積層体内の圧力をモニタすることにより、分極性電極の劣化による静電容量の低下の程度および破裂の危険性を推定する方法が開示されている。
【００１４】
しかし、この方法では、電気二重層キャパシタの構造が複雑になり、製造コストの大幅上昇が考えられる。
また、いくつかの単セルを複数個積層した積層体として構成し、バイポーラ型電極で直列接続したバイポーラ型電気二重層キャパシタのような構造には適用しにくい方法である。
さらには、特許文献２では、電気二重層キャパシタに対して、寿命試験を行った結果が開示されており、時間の経過とともに圧力が徐々に上昇し、それに伴って静電容量が徐々に低下することが開示されている。
【課題を解決するための手段】
【００１５】
上記課題を解決する本発明の請求項１に係る積層型電気二重層キャパシタは、対向する一対の分極性電極と、それを電気的に分離するセパレータと、金属電極に導電性塗料を塗布した集電極と、有機系電解液とからなる複数のセルを有し、該複数のセルにラミネートフィルムを外装体として使用した積層型電気二重層キャパシタであって、前記導電性塗料の導電性フィラーとして、前記金属電極の表面粗さよりも微細な粒子径であるカーボンブラックを使用し、前記金属電極に塗布した前記導電性塗料の乾燥後の塗膜の厚さが、前記金属電極の表面粗さと同等もしくは、前記金属電極の表面粗さよりも薄いことを特徴とする。
【００１６】
上記課題を解決する本発明の請求項２に係る積層型電気二重層キャパシタは、請求項１において、前記金属電極がアルミニウム板もしくはアルミニウム箔からなる集電極であることを特徴とする。
【００１７】
上記課題を解決する本発明の請求項３に係る積層型電気二重層キャパシタは、請求項１又は２において、前記金属電極に塗布した前記導電性塗料の乾燥後の塗布膜の厚さが１〜３μｍであることを特徴とする。
【００１８】
上記課題を解決する本発明の請求項４に係る積層型電気二重層キャパシタは、請求項１，２又は３において、前記積層型電気二重層キャパシタの内部抵抗値が、前記積層型電気二重層キャパシタ内部で発生するガスにより、前記ラミネートフィルムの体積膨張と同期して、急激に上昇することを特徴とする。
【００１９】
上記課題を解決する本発明の請求項５に係る積層型電気二重層キャパシタの製造方法は、対向する一対の分極性電極と、それを電気的に分離するセパレータと、金属電極に導電性塗料を塗布した集電極と、有機系電解液とからなる複数のセルを有し、該複数のセルにラミネートフィルムを外装体として使用した積層型電気二重層キャパシタを製造する方法であって、前記導電性塗料の導電性フィラーとして、前記金属電極の表面粗さよりも微細な粒子径であるカーボンブラックを使用し、前記金属電極に塗布した前記導電性塗料の乾燥後の塗膜の厚さが、前記金属電極の表面粗さと同等もしくは、前記金属電極の表面粗さよりも薄くなるように塗布することを特徴とする。
【発明の効果】
【００２０】
本発明は、アルミ板に導電性塗料を塗布したアルミ集電極と、アルミ箔基材に導電性塗料を塗布したアルミ集電極との２種類のアルミ集電極を採用した、電気二重層キャパシタにおいて、次のような効果を奏する。
【００２１】
（１）電気二重層キャパシタを常時充電して使用した際に、電気二重層キャパシタ内部で発生するガスによる電気二重層キャパシタの外装体であるラミネートフィルムの体積膨張と、充電による劣化から生じる内部抵抗の急激な増加とが同期するので、電気二重層キャパシタの外装体の膨張とガスの発生を、電気二重層キャパシタの内部抵抗を測定することにより、電気的に検出することが可能となる。
【００２２】
（２）電気二重層キャパシタを、各種の電気二重層キャパシタを利用する装置類に実装した状態で、電気二重層キャパシタの外装体が膨張すると、周辺機器を壊したり、自ら破裂して周辺機器ともども故障したりする場合がある。この電気二重層キャパシタの外装体の膨張が顕著になる前に、電気二重層キャパシタの電気特性である内部抵抗から検出が可能となることにより、電気二重層キャパシタの運転を停止する等の安全策を早期に施すことができ、電気二重層キャパシタを利用する電気機器の破壊防止が期待できる。
【図面の簡単な説明】
【００２３】
【図１】積層型キャパシタユニット（バイポーラ型電気二重層キャパシタ）の断面図である。
【図２】積層型キャパシタユニット（バイポーラ型電気二重層キャパシタ）の電極構成図である。
【図３】グラビア印刷法による集電極への導電性塗料塗布工程図である。
【図４】実施例における課電特性を示すグラフである。
【図５】比較例における課電特性を示すグラフである。
【発明を実施するための形態】
【００２４】
本発明は、電気二重層キャパシタ内のガスの発生による、キャパシタの外装体の体積膨張を、キャパシタの電気特性から検出可能となる電気二重層キャパシタおよびその製造方法に関する。
キャパシタの電気特性の中で、特に内部抵抗を支配する要因のひとつに、図１および図２のアルミ板からなる集電極板１２とアルミ箔基材１６、すなわち２種類のアルミ集電極と、分極性電極である活性炭電極の接触抵抗がある。
【００２５】
通常はこの接触抵抗を低減させるためアルミ集電極の表面に導電性塗料を塗布する方法が取られる。
本発明では、前記問題点を解決するため、図１および図２の集電極板１２とアルミ箔基材１６、すなわち２種類のアルミ集電極に塗布する導電性塗料に着目し、電気二重層キャパシタ内のガスの発生による、キャパシタの外装体の体積膨張が起きると、キャパシタの内部抵抗値が顕著に上昇する特性となるアルミ集電極を有する積層型電気二重層キャパシタ及びその製造方法を提供するものである。
【００２６】
従って、本発明によれば、キャパシタの内部抵抗値が顕著に上昇することを検出することにより、電気的にキャパシタの外装体の体積膨張とガスの発生を検出可能となる。
以下、実施例と比較例をもとに説明する。
【実施例１】
【００２７】
図３はグラビア印刷法によるアルミ箔基材（集電極）３１への導電性塗料塗布工程を示した図である。
分極基材の材料であるアルミ箔基材（集電極）３１に導電性塗料３４を印刷・塗布する製造装置は、アルミ箔基材（集電極）３１を設置する巻き出しロール３０と、アルミ箔基材（集電極）３１の一方の面に連続した帯状に導電性塗料３４を、所定の形状で所定の塗布厚さとなるように塗布印刷するグラビア版を有する転写ロール３２と、ガイドローラ３３と、バックアップローラ３８と、塗料槽３５とからなる印刷手段と、アルミ箔基材（集電極）３１に印刷した面を乾燥する乾燥炉３６と、導電性塗料３４が片面に塗布されたアルミ箔基材（集電極）３７を巻き取り収納する巻き取りロール３９とを有する。
【００２８】
なお、グラビア版は、集電極の所定の形状に彫り込まれ、転写ロール３２の曲面に貼り付けられることにより、アルミ箔基材（集電極）３１に導電性塗料３４を連続して印刷・塗布する。
図３では、アルミ箔基材（集電極）３１の片面への導電性塗料塗布工程を示したが、アルミ箔基材（集電極）３１の両面への塗布には、巻き取ったアルミ箔基材（集電極）３１の導電性塗料を塗布した面の裏面に同一工程を施すことにより得られる。
【００２９】
また、図３のアルミ箔基材（集電極）３１の片面への導電性塗料を塗布したアルミ箔基材（集電極）３１を巻き取るための巻き取りロール３９の代わりに、裏面に同一工程を施す工程を連続して行っても良い。
アルミ箔の表裏両面に導電性塗料塗布を塗布したアルミ箔基材（集電極）３１は、所定の大きさに切断して、図１、図２で示した導電性塗料を両面に塗布したアルミ箔基材１６となる。
【００３０】
次に、図１、図２で示した集電極板１２としての、アルミ板への導電性塗料の片面への塗布方法は、塗布手段として、スクリーン印刷法を用いている。
スクリーン印刷法は、最初に、所定の大きさにアルミ板を裁断し、その後、スクリーン印刷法によりこのアルミ板の一方の面に、所定の形状、所定の塗布厚さとなるように導電性塗料を印刷・塗布し、その後印刷面を乾燥するバッチ処理方法である。
【００３１】
なお、アルミ箔基材（集電極）３１への導電性塗料塗布工程として、あらかじめ所定の大きさに切断したアルミ箔基材へ前記スクリーン印刷法を用いても、作業は煩雑となるが、同様のアルミ箔基材（集電極）３１を得ることができる。
ここで、本発明の最も重要な要素となるのは、第１に導電性塗料の導電性フィラーとして、アルミ板からなる集電極板１２とアルミ箔基材１６、すなわち２種類のアルミ集電極の表面粗さよりも微細な粒子径であるカーボンブラックを使用することである。
【００３２】
第２に、アルミ集電極の表面に導電性塗料を印刷・塗布し、乾燥後の塗布膜の厚さが、アルミ集電極の表面粗さと同等もしくは、アルミ集電極の表面粗さよりも薄いことの２つの要素である。
また実施例では、アルミ集電極に塗布した導電性塗料の乾燥後の塗布膜の厚さが１〜３μｍの範囲であるように、導電性塗料を印刷・塗布した。
【００３３】
アルミ集電極と活性炭電極との間の接触抵抗と、導電性塗料の導電性塗料の塗布膜厚さとは単純な比例関係ではない。
すなわち、導電性塗料を塗布した後の乾燥後の導電性塗料の塗布膜厚さは、接触抵抗が最低となる範囲があるが一方、この範囲から外れる場合には接触抵抗が急激に上昇してしまう。
【００３４】
導電性塗料の塗布膜厚さは厚いほうが、電極表面の凸凹を吸収できるが、塗膜厚がこの範囲より厚いときは、導電性塗料自体の抵抗が接触抵抗の値に大きく影響してしまう。
従って、本発明は、導電性塗料の導電性フィラーとして使用するカーボンブラックの粒子径を、アルミ集電極の表面粗さより前記条件で選定し、塗布・乾燥した導電性塗料がアルミ集電極の表面の凸凹を吸収する範囲で、塗布膜厚さを薄くすることが重要となる。
【００３５】
より具体的には、金属電極の表面粗さよりも微細な粒子径のカーボンブラックを選定し、ｎメチルピロリドンを溶媒としたポリフッ化ビニリデン（ＰＶｄＦ）をバインダのベースとする導電性塗料を用いて、グラビア印刷もしくはスクリーン印刷を用いて、前記導電性塗料の塗布膜厚さを１〜５μｍの厚みでアルミ箔上に塗布した後乾燥した。乾燥後の導電性塗料の塗布膜厚さは１〜３μｍとなる。
【００３６】
さらに、導電性塗料の塗布乾燥後のアルミ集電極の表面粗さは、測定の結果、最大高さ（Ｒｙ）で１〜３μｍであった。これは使用するアルミ集電極の導電性塗料の塗布前の表面粗さ（Ｒｙ）が１．４〜２．３μｍであることから、これとほぼ同等かそれを下回る表面粗さであり、塗布・乾燥した導電性塗料がアルミ集電極の表面の凸凹を吸収する効果がある。
【比較例】
【００３７】
比較例として従来のアルミ集電極の表面への導電性塗料を塗布方法は、実施例とまったく同じ工程と手段を使用する。
但し、従来の製造方法である比較例では、アルミ集電極に塗布した導電性塗料の乾燥後の塗布膜の厚さは、接触抵抗が最適となる５〜１５μｍの範囲を採用した。
【００３８】
次に前記実施例のアルミ集電極を用いてバイポーラ型電気二重層キャパシタを製作し、温度５０℃の課電試験に供した。
課電試験の結果、キャパシタから発生したガスによって途中でアルミラミネートフィルムが膨張を開始する。
アルミラミネートフィルムの膨張が検出されたときのキャパシタの内部抵抗を定電流放電試験で取得したところ、通常の劣化傾向よりも大きく劣化することがわかった。
【００３９】
これを従来の５〜１５μｍの厚さの塗料厚さを持つアルミ集電極の比較例と比較したところ、内部抵抗の劣化に図４と図５の大きな差が出ることが確認された。
すなわち、比較例である従来の図５では、課電した経過時間と共に、徐々に内部抵抗の劣化がおき、内部抵抗値も徐々に上昇するが、その変化は僅かであり、４０℃、５０℃の何れも、約１５０時間から約５０００時間の間では内部抵抗は約０．４５Ωから０．４８Ω程度である。
一方、本発明による実施例の図４の結果では、ある経過時間から急激に内部抵抗値の上昇が発生する。即ち、６０℃では、約７００時間を経過すると、内部抵抗が急激に（約７００時間から約１０００時間の間に内部抵抗が約０．３５Ωから約０．４５Ωへ）増加し、５０℃では、約２０００時間を経過すると、内部抵抗が急激に（約２０００時間から約５０００時間の間に内部抵抗が約０．４０Ωから約０．５５Ωへ）増加し、４０℃では、約６０００時間を経過すると、内部抵抗が急激に（約６０００時間から約１００００時間の間に内部抵抗が約０．３５Ωから約０．４５Ωへ）増加している。
【００４０】
またさらに、本発明の実施例では、電気二重層キャパシタを常時充電して使用した際に、電気二重層キャパシタ内部で発生するガスによる電気二重層キャパシタの外装体であるラミネートフィルムの体積膨張と、充電による劣化から生じる内部抵抗の急激な上昇とが同期していることが確認された。
したがって、電気二重層キャパシタの外装体の膨張を、電気二重層キャパシタの内部抵抗を測定することにより、電気的に検出することが可能となることが確認された。
【００４１】
すなわち、電気二重層キャパシタを常時充電して使用した際に、電気二重層キャパシタ内部で発生するガスによる電気二重層キャパシタの外装体であるラミネートフィルムの体積膨張と、充電による劣化から生じる内部抵抗の急激な増加とが同期でき、電気二重層キャパシタの外装体の膨張とガスの発生を、電気二重層キャパシタの内部抵抗を測定することにより、電気的に検出することが可能となる。
【産業上の利用可能性】
【００４２】
本発明は、電気二重層キャパシタ内のガスの発生による、キャパシタの外装体の体積膨張を、キャパシタの電気特性から検出可能となる電気二重層キャパシタおよびその製造方法として広く産業上利用可能なものである。
【符号の説明】
【００４３】
１０  積層型キャパシタユニット
１１  エンドプレート
１２  集電極板
１３  活性炭電極
１４  パッキン
１５  セパレータ
１６  アルミ箔基材
１７  導電性塗料
１８  締付け皿ネジ
１９  絶縁スリーブ
２０  ラミネートフィルム
【図１】
2014086615.tif 000003
【図２】
2014086615.tif 000004
【図３】
2014086615.tif 000005
【図４】
2014086615.tif 000006
【図５】
2014086615.tif 000007